FR 2809019 A1 20011123 FR 0006354 A 20000518 ENDUIT PROTECTEUR D'INCENDIE La présente invention est relative à une "Composition "ininflammable, incombustible, exempte de tout type de fibre, permettant de réaliser des produits protecteurs d'incendie, pouvant être projetés et/ou moulés. l'inverse des produits fibreux, qui ne possèdent aucune résistance mécanique propre, necessité d'appliquer un durcisseur de surface après projection "Composition" possède de par ses composants, une résistance mécanique propre, lui permettant non seulement d'être Projeté, mais d'être coulé pour réaliser des éléments préfabriqués moulés. La "Composition" se présente à l'état de produits pulvérulents secs, qui mélangés à 30 litres d'eau ( plus ou moins 10 à 25%, fonction des conditions atmosphériques et hygrométriques l'air, ainsi que du type de machines à projeter ) pour 40 kilos de produits secs, permet d'obtenir un "enduit non fibreux", anti condensation de par sa structure, qui peut être: Rendu étanche, par adjonction d'un produit du type Sika, Teinté dans la masse; par incorporation de pigments minéraux appropriés Gobeté, manuellement, puis taloché, grèsé ou lissé. -Projeté à l'aide de machines du type Sablon de Maco-Meudon, Mosmer, Pushmeister PI 1, spécialements conçues pour cette application -Moulé, pour réaliser des éléments préfabriqués, qui une fois secs, peuvent être sciés, collés cloués, vissés, et servir à la réalisation de plafonds, cloisons, portes, gaines, coupe feu. Cet enduit non toxique, exempt de fibre, peut par sa facilité de mise en oeuvre sur chantier, sa résistance au Feu et sa bonne tenue mécanique, remplacer avantageusement l'Amiante et trouver sa place dans le "bâtiment" pour réaliser la protection incendie de locaux administratifs, d'écoles, d'immeubles de grande hauteur, en général de tous bâtiments devant recevoir du public. La "Composition" comprend de 5 à 50 % d'une ou plusieurs charges expansées,minérales et/ou organique, à 80 % de liants, 1 à 10 % d'une charge minérale, de 0,05 à 5% d'adjuvants. Suivant un des avantages de la "Composition", la charge expansée est une Biotite de la famille des micas communément appelée 'Vermicufte" La charge expansee peut aussi bien être une lave volcanique communément appelée "Perlite" ou bien verre expansé. Un autre avantage de la "Composition" consiste à utliser des billes de Polystyrène expansé comme charge, afin d'améliorer le coefficient de conductivité thermique du produit, à la condition que le diamètre des billes soit inférieur à 1 millimètre et que le poucen- -tage en poids, ne soit pas supérieur à 10 % du poids total de la "Composition", ceci afin de conserver ses qualités de protection incendie. Suivant un avantage de la "Composition"un des susdits liants, est un ciment Portland Suivant un avantage de la "Composition" un des susdits liants, est un ciment Alumineux Suivant un avantage de la "Composition" un des susdits liants, est ciment Allégé Suivant un avantage de la "Composition" un des susdits liants, est la Chaux Suivant un avantage de la "Composition" un des susdits liants, est Plâtre Suivant un des avantages de la "Composition" la charge minérale est un sable fin, du type Sable de Fontainebleau Suivant un des avantages de la "Composition", l'un des susdits adjuvants est un Sulfate d'alumine qui augmente le temps de résistance au Feu de la "Composition", en retenant sous forme de gel une quantité d'eau pouvant atteindre jusqu'à 20 % du poids du produit tout en évitant le fluage de ce dernier au moment de la projection.. et/ou une résine polymère hydroxypropyle méthylcellulose en poudre, qui évite la formation de grumeaux par dispersion des charges minérales et/ou organiques, facilite la mise en oeuvre du mélange, et /ou une résine copolymère d'acétate de vinyle en poudre qui confère au mélange une meilleure résistance à la traction, flexion ainsi qu'une meilleure adhérence les subjectiles tels que, par exemple : brique, parpaing, béton, acier exemples non limitatifs suivants, sont donnés à titre d'illustration de l'inventioon, tant pour réaliser des enduits à gobeter et/ou à projeter, ainsi que ceux â mouler. "Composition" pour enduit à Projeter "Composition" pour enduit à Gobete Matières premières % en Poids Matières premières % en Poids Vermiculite 35.00 Vermiculite 31.00 Ciment portland 55.00 Ciment portland 52.00 Chaux 7.00 Chaux 10.00 Sable de Fontainebleau 0.50 Sable de Fontainebleau 4.40 Sulfate d'alumine 1.50 Sulfate d'alumine 1.00 Méthylcellulose 0.00 Méthylcellulose 0.10 Acétate de vinyle 1.00 Acétate de vinyle 1.50 Total 100.00 Total 100.00 "Composition" pour enduit à Projeter "Composition" pour enduit à Mouler Matières premières % en Poids Matières premières % en Poids Perlite 20.00 Vermiculite 25.00 Plâtre 70.00 Ciment portland 53.00 Chaux 7.00 Chaut 12.00 Sable de Fontainebleau 1.00 Sable de Fontainebleau 8.90 Sulfate d'alumine 0.50 Sulfate d'alumine 0.05 Méthylcellulose 0.10 Méthylcellulose 0.05 Acétate de vinyle 1.40 Acétate de vinyle 1.00 Total 100.00 Total 100.00 La"Composition" de l'enduit décrit ci-dessus, est donnée à titre d'exemples, en vue d'une divulgation, plutôt qu'une limitaton, plusieurs modifications pourront être apportées, pour autant sortir du cadre de l'invention pris dans son aspect le plus large. REVENDICATIONS 1) "Composition" ininflammable, incombustible, exempte de tout type de fibre,se présente sous forme de poudre à l'état sec, permettant, mélangée avec de l'eau, de réaliser un produit pâteux pouvant être gobeté, projeté, sur différents subjectiles et/ou coulé pour la fabrica- -ation de tout type d'éléments moulés; caractérisée en ce qu'elle comprend par rapport au poids total de la "Composition", 5 à 50 % d'une et/ou plusieurs charges expansées minérales et/ou organique, 20 à 80 % de liants, I à 10 % d'une charge minérale, de 0.05 à 5 % d'adjuvants. 2) "Composition" selon la revendication (1) caractérisée par le fait qu'un des susdits adjuvants est un sulfate d'alumine en poudre. 3)- "Composition" selon la revendication (1) caractérisée par le fait qu'un des susdits adjuvants est une résine copolymère d'acétate de vinyle en poudre 4) "Composition" selon la revendication (1) et/ou (2) et/ou (3) caractérisée par le fait qu'un des susdits adjuvants une résine polymére hydroxypropyle méthylcellulose en poudre. 5) "Composition" selon revendication (1) caractérisée par le fait que la susdite charge expansée est constituée de la biotite de la famille des micas, communément appelée Vermiculite 6) "Composition" selon revendication (1) caractérisée par le fait que la susdite charge expansée est constituée une lave volcanique, communément appelée Perlite. 7) "Composition" selon revendication (1) caractérisée par le fait que la susdite charge expanséee est constituée des billes de Polystyrène. 8) "Composition" selon revendication (1) caractérisée par le fait que la susdite charge est un sable fin du type Sable de Fontainebleau 9) "Composition" selon la revendication caractérisée par le fait qu'un des susdits liants est un ciment Portland 10) "Composition" selon la revendication caractérisée par le fait qu'un des susdits liants est un ciment Alumineux 11) "Composition" selon la revendication (1) caractérisée par le fait qu'un des susdits liants est un ciment allégé 12) "Composition" selon la revendication (1) caractérisée par le fait qu'un des susdits liants est de la Chaux 13) "Composition" selon la revendication (1) caractérisée par le fait qu'un des susdits liants est du Plâtre.